(57)【要約】【課題】優れた耐擦傷性を有する硬化樹脂層を成形品に転写できる水圧転写用フィルム及び優れた耐擦傷性の硬化樹脂層を有する水圧転写体を提供する。【解決手段】水溶性もしくは水膨潤性の樹脂から成る支持体フィルムと前記支持体フィルム上に設けた有機溶剤に溶解可能な疎水性の転写層とから成り、前記転写層が活性エネルギー線照射で硬化可能な硬化性樹脂層からなる水圧転写用フィルムであって、前記硬化性樹脂層がシリコーン変性アクリレートを含むことを特徴とする水圧転写用フィルム及びシリコーン変性アクリレートを含む硬化性樹脂の硬化物からなる硬化樹脂層を有する水圧転写体。【選択図】  なし【特許請求の範囲】
【請求項１】
水溶性もしくは水膨潤性の樹脂から成る支持体フィルムと前記支持体フィルム上に設けた有機溶剤に溶解可能な疎水性の転写層とから成り、前記転写層が活性エネルギー線照射で硬化可能な硬化性樹脂層からなる水圧転写用フィルムであって、前記硬化性樹脂層がシリコーン変性アクリレートを含むことを特徴とする水圧転写用フィルム。
【請求項２】
前記転写層が前記支持体フィルム上に設けた活性エネルギー線照射で硬化可能な硬化性樹脂層と該硬化性樹脂層上に設けた印刷インキ皮膜または塗料皮膜から成る装飾層から成る請求項１に記載の水圧転写用フィルム。
【請求項３】
前記硬化性樹脂層中のシリコーン変性アクリレートが、１分子中に３以上１２以下の（メタ）アクリロイル基を有するシリコーン変性アクリレートである請求項１に記載の水圧転写用フィルム。
【請求項４】
前記硬化性樹脂層が、シリコーン変性アクリレートとウレタンアクリレートを含む樹脂組成物からなる請求項１に記載の水圧転写用フィルム。
【請求項５】
請求項１に記載の水圧転写用フィルムを用いて、被転写体の表面に前記硬化性樹脂層を水圧転写した後、転写された前記硬化性樹脂層を活性エネルギー線の照射により硬化させたことを特徴とする硬化樹脂層を有する水圧転写体。
【発明の詳細な説明】
【０００１】
【発明の属する技術分野】
本発明は各種成形品などの被転写体の表面に硬化性樹脂層を水圧転写できる水圧転写用フィルムおよび該水圧転写用フィルムを用いて製造される硬化樹脂層を有する水圧転写体に関する。
【０００２】
【従来の技術】
水圧転写法は意匠性に富む装飾層を複雑な三次元形状の成形品に付与できる方法であるが、水圧転写後にさらに水圧転写した装飾層に硬化性樹脂を保護層としてスプレー塗装する必要がある。このため、水圧転写法による成形品の製造は、製造工程が煩雑であると共に水圧転写設備の他に塗装設備も必要であることからコスト高であり、水圧転写法で製造される水圧転写品は高級品に限られていた。
【０００３】
この煩雑さとコスト高を解消するために、水圧転写法によって硬化性樹脂層を被転写体に転写する試みがなされている。例えば、活性エネルギー線硬化性樹脂層を有する水圧転写用フィルムを用いて、該硬化性樹脂層を被転写体に水圧転写した後に硬化させる技術が開示されている。（例えば、特許文献１参照。）。
しかしながら、このような従来の水圧転写用フィルムは、充分な耐擦傷性を有する硬化樹脂層を形成できないために、家電製品など高度な耐擦傷性の要求される製品に応用出来ない問題があった。
【特許文献１】
特開昭６４−２２３７８号公報
【０００４】
【発明が解決しようとする課題】
本発明の目的は、活性エネルギー線硬化性樹脂層を被転写体に水圧転写することができ、その硬化性樹脂層が水圧転写後に活性エネルギー線の照射により硬化して優れた耐擦傷性を有する硬化樹脂層を形成し得る水圧転写用フィルムを提供することにある。
本発明の他の目的は、上記の水圧転写用フィルムを用いて、優れた耐擦傷性を有する硬化樹脂層で表面被覆された被転写体を提供することにある。
【０００５】
【課題を解決するための手段】
本発明者らは、鋭意検討した結果、水圧転写用フィルムに設ける硬化性樹脂層の構成材料の全部又は一部としてシリコーン変性アクリレートを使用することにより、優れた耐擦傷性を有する硬化樹脂層で表面被覆された被転写体を製造できるとの知見を見出し、この知見に基づき本発明を完成させた。
【０００６】
すなわち、本発明は、水溶性もしくは水膨潤性の樹脂から成る支持体フィルムと前記支持体フィルム上に設けた有機溶剤に溶解可能な疎水性の転写層とから成り、前記転写層が活性エネルギー線照射で硬化可能な硬化性樹脂層からなる水圧転写用フィルムであって、前記硬化性樹脂層がシリコーン変性アクリレートを含むことを特徴とする水圧転写用フィルムを提供する。
【０００７】
また、本発明は、上記水圧転写用フィルムを用いて、被転写体の表面に前記硬化性樹脂層を水圧転写した後、転写された前記硬化性樹脂層を活性エネルギー線の照射により硬化させて硬化樹脂層としたことを特徴とする水圧転写体を提供する。
【０００８】
【発明の実施の形態】
［水圧転写用フィルムの支持体フィルム］
本発明の水圧転写用フィルムに用いる水溶性もしくは水膨潤性の樹脂から成る支持体フィルムは、水で溶解もしくは膨潤可能な樹脂からなるフィルムである。
水溶性もしくは水膨潤性の樹脂から成る支持体フィルム（以下、支持体フィルムと略す）としては、例えば、ＰＶＡ（ポリビニルアルコール）、ポリビニルピロリドン、アセチルセルロース、ポリアクリルアミド、アセチルブチルセルロース、ゼラチン、にかわ、アルギン酸ナトリウム、ヒドロキシエチルセルロース、カルボキシメチルセルロース等のフィルムが使用できる。なかでも一般に水圧転写用フィルムとして用いられているＰＶＡフィルムが水に溶解し易く、入手が容易で、硬化性樹脂層の印刷にも適しており、特に好ましい。また、用いる支持体フィルムの厚みは１０〜２００μｍ程度が好ましい。
【０００９】
［水圧転写用フィルムの転写層］
水圧転写用フィルムの転写層は透明で活性エネルギー線照射で硬化可能な硬化性樹脂層（以下、硬化性樹脂層と略す）を有する。転写層は該硬化性樹脂層と共に該硬化性樹脂層上に設けた印刷インキ皮膜または塗料皮膜から成る装飾層（以下、装飾層と略す）を有していても良い。
【００１０】
得られる水圧転写体の装飾層の意匠性を良く発現できることから、硬化性樹脂層は透明であることが好ましい。但し、水圧転写体の要求特性によるが、基本的に得られる水圧転写体の装飾層の色や柄が透けて見えれば良く、硬化性樹脂層は完全に透明であることを要せず、透明から半透明なものまでを含む。
ここでいう活性エネルギー線とは紫外線と電子線であり、特に紫外線硬化性樹脂が好適である。紫外線源としては、低圧水銀灯、高圧水銀灯、超高圧水銀灯、カーボンアーク灯、メタルハライドランプ、キセノンランプ等が用いられる。
【００１１】
［転写層の硬化性樹脂層］
本発明の水圧転写用フィルムの転写層を構成する硬化性樹脂層は、必須成分としてシリコーン変性アクリレートを含む。水圧転写後に硬化させた硬化樹脂層が優れた耐擦傷性を有するためには、硬化性樹脂層に用いるシリコーン変性アクリレートは、１分子中に３以上１２以下の（メタ）アクリロイル基を有するシリコーン変性アクリレートが好ましく、５以上１０以下の（メタ）アクリロイル基を含有するシリコーン変性アクリレートがより好ましい。シリコーン変性アクリレートの数平均分子量は、水圧転写体の硬化樹脂層が優れた耐擦傷性を有するためには、２００〜１０，０００であることが好ましく、より好ましくは３００〜７，０００である。また、シリコーン変性アクリレートの（メタ）アクリロイル基１個あたりの数平均分子量は７０〜１，０００であることが好ましく、７０〜８００であることがより好ましい。
【００１２】
シリコーン変性アクリレートとしては、シリコーン変性エステルアクリレートまたはシリコーン変性ウレタンアクリレートが好ましく用いられる。
シリコーン変性エステルアクリレートとは、カルボキシ基含有化合物とポリシロキサン骨格を有する多価アルコールとを脱水縮合させるか、ポリシロキサン骨格を有するカルボキシ基含有化合物と多価アルコールとを脱水縮合させて得られる１分子中に２以上の水酸基を有するシリコーン変性オリゴエステルに（メタ）アクリル酸をエステル結合させて得られるアクリレートであり、（メタ）アクリロイル基を１分子中に３〜１２、好ましくは５〜１０有するものが好ましく、数平均分子量２００以上１０，０００以下のものが好ましい。また、粘度調整などの目的で、カルボキシ基含有化合物とポリシロキサン骨格を有する多価アルコールとを脱水縮合させる場合に、慣用の多価アルコールを少量共存させても良い。
また、同じ目的でポリシロキサン骨格を有するカルボキシ基含有化合物と多価アルコールとを脱水縮合させる場合に慣用のカルボキシ基含有化合物を少量共存させても良い。
【００１３】
カルボキシ基含有化合物としては、公知慣用の各種のカルボン酸、またはそれらの酸無水物、及びそれらカルボン酸化合物と低級アルキルアルコールのエステル化物が使用できる。これらの化合物の代表的な具体例として、マレイン酸、フマル酸、イタコン酸、テトラヒドロフタル酸、ダイマー酸、アジピン酸、こはく酸、セバシン酸、アゼライン酸、１，４−シクロヘキサンジカルボン酸、テレフタル酸、イソフタル酸、トリメリット酸、ヘキサヒドロフタル酸、テトラブロムフタル酸、ピロメリット酸、またはこれらの酸無水物、またはエステル化合物、更にγ−ブチロラクトン、バレロラクトン、ε−カプロラクトン、ε−アルキルカプロラクトンなどの環状エステルラクトン類などが挙げられる。
【００１４】
ポリシロキサン骨格を有するカルボキシ基含有化合物としては、ポリシロキサン鎖の末端あるいは側鎖に−Ｒ−ＣＯＯＨ基（−Ｒ−はアルキレン基、−ＣＯＯＨはカルボキシ基を表す）を有するカルボキシ変性ポリシロキサン（以下、カルボキシ基含有ポリシロキサンと称する）を有する化合物が挙げられ、信越化学工業株式会社製の商品名Ｘ−２２−１６２ＣやＸ−２２−３７０１Ｅなどを使用することができる。
【００１５】
シリコーン変性エステルアクリレートの製造に用いる多価アルコールとしては、慣用の多価アルコールが使用でき、そのうちの代表的な例を挙げれば、エチレングリコール、ジエチレングリコール、プロピレングリコール、ネオペンチルグリコール、トリメチロールプロパン、グリセリン、ペンタエリスリトール、ジペンタエリスリトール、トリペンタエリスリトール、シクロヘキサンジメチロール、水添ビスフェノールＡ、プロピレンオキサイド付加ビスフェノ−ルＡなどが挙げられる。なかでもジペンタエリスリトールが好ましく用いられる。
【００１６】
ポリシロキサン骨格を有する多価アルコールとしては、ポリシロキサン鎖の末端に−ＲＯＨ基（−Ｒはアルキレン基、ＯＨは水酸基を表す）を有するカルビノール変性ポリジアルキルシロキサンや、ポリシロキサン鎖の末端に−Ｃ（Ｒ１ＯＨ）２Ｒ２（Ｒ１はアルキレン基、Ｒ２はアルキル基、ＯＨは水酸基を表す）を有する変性ポリジアルキルシロキサンなどの末端に水酸基を有するポリジアルキルシロキサン（以下、ヒドロキシ基含有ポリジアルキルシロキサンと称する）があり、信越化学工業株式会社製の商品名ＫＦ−６００１やＸ−２２−１７６ＤＸなどを使用することができる。
【００１７】
シリコーン変性ウレタンアクリレートは、（ａ）ポリイソシアネート、（ｂ）ポリシロキサン骨格を有する多価アルコール、及び（ｃ）水酸基と（メタ）アクリロイル基を有する化合物とを反応させて得られるものである。その反応に際しては、上記（ｂ）と（ｃ）の合計の水酸基（ＯＨ）と、（ａ）のイソシアネート基（ＮＣＯ）との当量比（ＯＨ／ＮＣＯ）が０．９／１〜１／０．９、好ましくは１／１となるように反応させればよい。
【００１８】
上記の反応では、例えば、ジブチル錫ラウレートやジブチル錫アセテート等の触媒を使用してもよく、通常行われるウレタン化反応の条件で製造することができる。また、必要に応じて、酢酸エチル、酢酸ブチル、メチルイソブチルケトン、トルエン、キシレン等の溶媒を用いても差し支えない。
【００１９】
本発明の水圧転写用フィルムの硬化性樹脂層に用いる硬化性樹脂は、前述のシリコーン変性アクリレートのみであっても良いが、一般に塗料用樹脂として使用される（メタ）アクリレートと共に硬化性樹脂組成物として用いられる。これらの（メタ）アクリレートは、一般に塗料用樹脂として使用されるものであれば問題なく使用することができ、具体例を挙げれば、ウレタン（メタ）アクリレート、エステル（メタ）アクリレート、アクリル（メタ）アクリレート、エポキシ（メタ）アクリレート、アルキレングリコール（メタ）アクリレート、エーテル（メタ）アクリレート等が挙げられ、中でもウレタン（メタ）アクリレート、エステル（メタ）アクリレートおよびエポキシ（メタ）アクリレートが好ましく用いられる。
【００２０】
また得られる硬化樹脂層の光沢をより高めるためには、硬化性樹脂組成物にジアリル化合物を含むことが好ましい。このジアリル化合物としては、アクリル酸アリル、メタクリル酸アリル、ジアリル酢酸、マレイン酸ジアリル、ジアリルカルビノール、ジアリルエーテル、ジアリルクロロシラン等が挙げられるが、安定性や手しやすさから、アクリル酸アリルやメタクリル酸アリルが好ましい。
【００２１】
また、シリコーン変性アクリレートは粘度が高いものが多いので、１分子中に１個以上の（メタ）アクリロイル基を含有するアクリレートを併用して樹脂組成物の粘度を下げることもできる。この用途に用いられるアクリレートとしては、２−ヒドロキシアクリレート、２−エチルヘキシルアクリレート、フェノキシエチルアクリレートなどの単官能アクリレート、１，６−ヘキサンジオールアクリレート、ネオペンチルグリコール−ＥＯ付加物のジアクリレート、ビスフェノールＡ−ＥＯ付加物のジアクリレート、トリメチロールプロパントリアクリレート、トリス（アクロキシエチル）イソシアヌレート、テトラメチロールメタントテトラアクリレートなどのアクリレートが挙げられる。
【００２２】
水圧転写体の硬化樹脂層の耐擦傷性や耐薬品性などの表面特性を十分なものとするためには、水圧転写用フィルムの硬化性樹脂層中に含まれる硬化性樹脂中のシリコーン変性アクリレートの含有量は１０〜１００質量％であることが好ましく、より好ましくは１５〜９０質量％である。
【００２３】
本発明の水圧転写用フィルムの硬化性樹脂層は、硬化性樹脂としてシリコーン変性アクリレートを含むものであるが、ウレタンアクリレートを併せて含有させることにより、得られる水圧転写体の硬化樹脂層に優れた耐擦傷性に加えて可撓性を付与することができる。
【００２４】
硬化樹脂層が優れた可撓性を発現するためには、用いるウレタンアクリレートは、１分子中に（メタ）アクリロイル基を２〜６有し、数平均分子量が２，０００〜３０，０００、好ましくは５，０００〜２０，０００であり、かつ（メタ）アクリロイル基１個あたりの数平均分子量が５００〜１５，０００、好ましくは６００〜１０，０００のものである。ウレタンアクリレートは、数平均分子量が２，０００未満であると十分な可撓性が得にくく、また数平均分子量が３０，０００を越えると粘度が高くなり、取扱いが困難となる。
【００２５】
ウレタンアクリレートは、水酸基含有（メタ）アクリレート、多価アルコール及びポリイソシアネートとのウレタン化反応によって作られる。
水酸基含有（メタ）アクリレートの具体例としては、（メタ）アクリル酸２−ヒドロキシエチル、メタクリル酸ヒドロキシブチル等のアクリル酸またはメタクリル酸の炭素数２〜８のヒドロキシアルキルエステル；
ポリエチレングリコール、ポリプロピレングリコール等のポリエーテルポリオールとアクリル酸またはメタクリル酸等の不飽和カルボン酸とのモノエステル；
ポリエチレングリコール等のポリエーテルポリオールとアクリル酸２−ヒドロキシエチル等の水酸基含有不飽和モノマーとのモノエーテル；
無水マレイン酸や無水イタコン酸のような酸無水基含有不飽和化合物とエチレングリコール等のグリコール類とのモノエステル化物またはジエステル化合物；
ヒドロキシエチルビニルエーテルの如きヒドロキシアルキルビニルエーテル類；α，β−不飽和カルボン酸とα−オレフィンエポキシドのようなモノエポキシ化合物との付加物；
アクリル酸グリシジルまたはメタクリル酸グリシジルと酢酸、プロピオン酸、ｐ−ｔｅｒｔ−ブチル安息香酸、脂肪酸のような一塩基酸との付加物；
上記の水酸基含有モノマーとラクトン類（例えばε−カプロラクトン、γ−バレロラクトン等）との付加物等が挙げられ、アクリル酸２−ヒドロキシエチルが特に好ましい。
【００２６】
ウレタンアクリレートの製造に用いられる多価アルコールとしては、塗料用樹脂に用いられるポリオールであれば特に制限なく用いることができる。これらは、例えば、ポリエステルポリオール、ポリエーテルポリオール、ポリカーボネートポリオール、アクリルポリオール、ポリ−ｐ−ヒドロキシスチレンなどが挙げられるが、これらは単独で使用しても、２種以上の併用であってもよい。
【００２７】
ポリイソシアネートとしては、１分子中にイソシアネート基を２つ（２価）以上有する化合物であればよく、ジイソシアネートや１分子中にイソシアネート基を３つ（３価）以上有する化合物を用いることができる。
ジイソシアネートの具体例としては、例えば、ヘキサメチレンジイソシアネート、トリメチルヘキサメチレンジイソシアネート、ダイマー酸ジイソシアネート、リジンジイソシアネート等の脂肪族ジイソシアネート類；
水素添加キシリレンジイソシアネート、シクロヘキシレンジイソシアネート、イソホロンジイソシアネート等の環状脂肪族ジイソシアネート類；
トリレンジイソシアネート、ナフタレンジイソシアネート等の芳香族ジイソシアネート類が挙げられる。
【００２８】
３価以上のポリイソシアネートの具体例としては、２−イソシアナトエチル−２，６−ジイソシアナトカプロエート、１，３，５−トリイソシアナトシクロヘキサンなどの脂肪族トリイソシアネート；
１，３，５−トリイソシアナトベンゼン、２，４，６−トリイソシアナトナフタレンなどの芳香族トリイソシアネート；
ジイソシアネート類を環化三量化せしめて得られる、いわゆるイソシアヌレート環構造を有するポリイソシアネート類が挙げられる。
【００２９】
さらに３価以上のポリイソシアネートの具体例は、２価以上のポリイソシアネートの２量体もしくは３量体；
これらの２価または３価以上のポリイソシアネートと多価アルコール、低分子量ポリエステル樹脂もしくは水等とをイソシアネート基過剰の条件で反応させて得られる付加物；
ポリイソシアネート類と水とを反応せしめて得られるビウレット構造を有するポリイソシアネート類などが挙げられる。
【００３０】
また、２−イソシアナートエチル（メタ）アクリレート、３−イソプロペニル−α，α−ジメチルベンジルイソシアネートもしくは（メタ）アクリロイルイソシアネートの如きイソシアネート基を有するビニルモノマーの単独重合体、またはこれらのイソシアネート基含有ビニルモノマーをこれらと共重合可能な（メタ）アクリル系、ビニルエステル系、ビニルエーテル系、芳香族ビニル系もしくはフルオロオレフィン系ビニルモノマー類などと共重合せしめて得られる、イソシアネート基含有ビニル系共重合体と前記水酸基含有（メタ）アクリレートとを反応させて得られるウレタン（メタ）アクリレートも用いることができる。
【００３１】
ウレタンアクリレートを製造する際に用いる多価アルコール、ポリイソシアネートおよび水酸基含有（メタ）アクリレートの配合比に特に制限はないが、多価アルコールおよび水酸基含有（メタ）アクリレート中の水酸基１当量当たりポリイソシアネートのイソシアネート基が０．５〜２．０当量の範囲が好ましい。
【００３２】
硬化性樹脂層がシリコーン変性アクリレートとウレタンアクリレートを含み、得られる硬化樹脂層が優れた耐擦傷性と可撓性を発現するためには、硬化性樹脂層に含まれるシリコーン変性アクリレート（Ａ）とウレタンアクリレート（Ｂ）の質量比（Ａ）／（Ｂ）は、０．１８〜０．６の範囲内にあることが好ましい。（Ａ）／（Ｂ）の質量比が０．１８未満では硬化性樹脂層の可撓性は十分なものの、耐擦傷性や耐薬品性などの表面特性が不足しがちになるし、逆に（Ａ）／（Ｂ）の質量比が０．６を超えると、硬化性樹脂層の耐擦傷性や耐薬品性などの表面特性は十分なものの可撓性が不足する傾向にあり、（Ａ）／（Ｂ）の質量比が０．１８〜０．６の範囲のときに、耐擦傷性や耐薬品性などの表面特性と可撓性とのバランスが特に優れたものとなる。
【００３３】
硬化性樹脂層には、必要に応じて慣用の光重合開始剤や光増感剤が含まれて良い。光重合開始剤の代表的なものとしては、ジエトキシアセトフェノン、１−ヒドロキシシクロヘキシル−フェニルケトンの如きアセトフェノン系化合物；ベンゾイン、ベンゾインイソプロピルエーテルの如きベンゾイン系化合物；２，４，６−トリメチルベンゾインジフェニルホスフィンオキシドの如きアシルホスフィンオキシド系化合物；ベンゾフェノン、ｏ−ベンゾイル安息香酸メチル−４−フェニルベンゾフェノンの如きベンゾフェノン系化合物；２，４−ジメチルチオキサントンの如きチオキサントン系化合物；４，４′−ジエチルアミノベンゾフェノンの如きアミノベンゾフェノン系化合物；ポリエーテル系マレイミドカルボン酸エステル化合物などが挙げられ、これらは併用して使用することもできる。
【００３４】
光重合開始剤の使用量は用いる活性エネルギー線硬化性樹脂に対して、通常、０．１〜１５質量％、好ましくは０．５〜８質量％である。光増感剤としては、例えば、トリエタノールアミン、４−ジメチルアミノ安息香酸エチルの如きアミン類が挙げられる。さらに、ベンジルスルホニウム塩やベンジルピリジニウム塩、アリールスルホニウム塩などのオニウム塩は、光カチオン開始剤として知られており、これらの開始剤を用いることも可能であり、上記の光重合開始剤と併用することもできる。
【００３５】
また、硬化性樹脂層には、非重合性の熱可塑性樹脂を含んでいてもよい。非重合性の熱可塑性樹脂を活性エネルギー線硬化性樹脂と併せて用いることは硬化性樹脂層の粘着性低減とガラス転移温度（Ｔｇ）の向上に極めて効果的である。但し、硬化性樹脂層に含ませる熱可塑性樹脂の量が多いと硬化性樹脂の硬化反応を阻害するので、硬化性樹脂層の全樹脂量１００質量部に対して熱可塑性樹脂は７０質量部を超えない範囲で添加することが好ましい。
【００３６】
非重合性の熱可塑性樹脂は用いる活性エネルギー線硬化性樹脂に相溶できるものであり、ポリメタアクリレート、ポリスチレン、ポリ塩化ビニル、ポリ塩化ビニリデン、ポリ酢酸ビニル、ポリエステルなどが挙げられる。なかでも、透明性、耐溶剤性および耐擦傷性に優れるポリメチルメタクリレートを主成分としたポリ（メタ）アクリレートが好ましく、質量平均分子量３万〜３０万のポリメチルメタクリレートが特に好ましく用いられる。
【００３７】
［転写層の装飾層］
転写層として前記硬化性樹脂層の上に形成されてもよい装飾層は、印刷インキ皮膜または塗料皮膜から成る。装飾層の形成に用いる印刷インキまたは塗料は、剥離性フィルムに印刷または塗工が可能な印刷インキまたは塗料であり、有機溶剤によって活性化されることにより、被転写体に転写層を転写する際に十分な可撓性が得られることが好ましく、特にグラビア印刷インキが好ましい。また絵柄のない着色層を塗工によって形成することもできる。
【００３８】
印刷インキまたは塗料に用いるワニス用樹脂は、アクリル樹脂、ポリウレタン樹脂、ポリアミド樹脂、ウレア樹脂、エポキシ樹脂、ポリエステル樹脂、ビニル樹脂（塩ビ、酢ビ共重合樹脂）、ビニリデン樹脂（ビニリデンクロライド、ビニリデンフルオネート）、エチレン−ビニルアセテート樹脂、ポリオレフィン樹脂、塩素化オレフィン樹脂、エチレン−アクリル樹脂、石油系樹脂、セルロース誘導体樹脂などの熱可塑性樹脂が好ましく用いられる。
【００３９】
装飾層中の着色剤は、顔料が好ましく、無機系顔料、有機系顔料のいずれも使用が可能である。また、金属切削粒子のペーストや蒸着金属膜から得られる金属細片を顔料として含んだ金属光沢インキの使用も可能である。これらの金属としては、アルミニウム、金、銀、真鍮、チタン、クロム、ニッケル、ニッケルクロームおよびステンレス等が好ましく用いられる。これらの金属細片は、分散性、酸化防止やインキ層の強度向上のためにエポキシ樹脂、ポリウレタン、アクリル樹脂、ニトロセルロース等のセルロース誘導体で表面処理されていても良い。
【００４０】
装飾層の形成方法は、グラビア印刷の他にオフセット印刷、スクリーン印刷、インクジェット印刷、熱転写印刷などを用いることができる。装飾層の乾燥膜厚は０．５〜１５μｍであることが好ましく、更に好ましくは１〜７μｍである。
【００４１】
なお、意匠性、展延性を阻害しない限り、硬化性樹脂層及び装飾層中に慣用の消泡剤、沈降防止剤、顔料分散剤、流動性改質剤、ブロッキング防止剤、帯電防止剤、酸化防止剤、光安定化剤、紫外線吸収剤などの慣用の各種添加剤を加えても構わない。
【００４２】
［水圧転写用フィルムの層構造とその作成方法］
支持体フィルム上に設けられる転写層の乾燥膜厚は、硬化性樹脂層の乾燥膜厚が、保護層として十分な表面特性を示し、かつ硬化性樹脂の乾燥性や水圧転写時の活性化が良好であるためには、３〜１００μｍであることが好ましく、さらに好ましくは、５〜７０μｍである。また、印刷インキ被膜または塗膜からなる装飾層の乾燥膜厚は、良好な装飾性と水圧転写時の活性化が可能であるためには、０．５〜１５μｍであることが好ましく、より好ましくは１〜７μｍである。
【００４３】
水圧転写用フィルムの装飾層および硬化性樹脂層の塗工方法は、グラビアコーター、グラビアリバースコーター、フレキソコーター、ブランケットコーター、ロールコーター、ナイフコーター、エアナイフコーター、キスタッチコーターおよびコンマコーターを用いることが出来る。装飾層には、なかでもグラビア印刷、フレキソ印刷、オフセット印刷、シルク印刷等が好ましい。
【００４４】
支持体フィルム上に設けられた硬化性樹脂層の上に装飾層を塗工する場合には硬化性樹脂層が粘着性のないタックフリー状態となっている必要があるが、硬化性樹脂層の樹脂組成によっては通常の乾燥工程のみではタックフリー状態が得られない場合がある。その場合には、硬化性樹脂層に該硬化性樹脂層の完全硬化に必要な活性エネルギー線の照射量より低い活性エネルギー線量を照射して、硬化性樹脂層を予備硬化もしくは半硬化させることにより、タックフリー状態とすることが好ましい。
【００４５】
また、硬化性樹脂層から装飾層へ樹脂成分のブリードアウトがある場合には、装飾層の乾燥が十分でないので、硬化性樹脂層と装飾層からなる転写層の上に前記転写層との界面で剥離可能な剥離性フィルムを設けてもよい。剥離性フィルムとして、具体的には、ポリプロピレンやポリエチレン、ポリエステル、ナイロン、ポリ塩化ビニルなどの素材からなるフィルムを用いることができ、その厚みは２０μｍ〜２５０μｍであるものが好ましい。
【００４６】
本発明の水圧転写用フィルムは、ロールとして巻き取って、遮光紙で覆い、倉庫等の暗所に保管すれば硬化反応が不用意に進行することはなく、かつ有機溶媒により硬化性樹脂層または硬化性樹脂層と装飾層とが活性化されて水圧転写可能なものであり、積極的に紫外線や太陽光に曝さない限り十分な貯蔵安定性と流通性とを有するものである。
【００４７】
［水圧転写体の製造方法］
次に、本発明の水圧転写用フィルムを用いて製造される硬化樹脂層を有する水圧転写体について説明する。
本発明の水圧転写用フィルムは、従来の水圧転写用フィルムの水圧転写方法と同様な方法での使用が可能であり、概略は以下に示す通りである。
【００４８】
（１）本発明の水圧転写用フィルムを水溶性もしくは水膨潤性の樹脂から成る支持体フィルムを下にし、転写層を上にして水槽中の水に浮かべ、前記支持体フィルムを水で溶解もしくは膨潤させる。
（２）水圧転写用フィルムの転写層に有機溶媒を塗布または噴霧することにより、硬化性樹脂層または装飾層と硬化性樹脂層とから成る転写層を活性化させる。
なお、転写層の有機溶媒による活性化は水圧転写用フィルムを水に浮かべる前に行っても良い。
（３）前記水圧転写用フィルムの装飾層面または硬化性樹脂層面に被転写体を押しつけながら、前記被転写体と前記水圧転写用フィルムを水中に沈めて行き、水圧によって転写層を前記被転写体に密着させて被転写体へ転写する。
（４）水から出した水圧転写体を乾燥させ、乾燥した水圧転写体の硬化性樹脂層を活性エネルギー線照射により硬化させ硬化樹脂層を有する水圧転写体を得る。
【００４９】
水圧転写における水槽の水は、転写層を転写する際に水圧転写用フィルムの硬化性樹脂層もしくは硬化性樹脂層と装飾層とを被転写体の三次元曲面に密着させる水圧媒体として働く他、支持体フィルムを膨潤または溶解させるものであり、具体的には、水道水、蒸留水、イオン交換水などの水で良い。
【００５０】
硬化性樹脂層または硬化性樹脂層と装飾層とから成る転写層は、水圧転写される前に散布される有機溶剤で活性化され、十分に可溶化もしくは柔軟化されることが必要である。ここで言う活性化とは、転写層に有機溶剤を塗布または散布することにより、転写層を構成する樹脂を完全には溶解せずに可溶化させ、水圧転写に際して親水性の支持体フィルムから疎水性の転写層の剥離を容易にすると共に、転写層に可撓性を付与することにより転写層の被転写体の三次元曲面への追従性と密着性を向上させることを意味する。この活性化は、転写層を水圧転写用フィルムから被転写体へ転写する際に、これらの転写層が柔軟化され、被転写体の三次元曲面へ十分に追従できる程度に行われれば良い。
【００５１】
転写層の活性化に用いる有機溶剤は、水圧転写工程が終了するまで蒸発しないことが重要である。本発明の硬化性樹脂層を有する水圧転写用フィルムの活性化に用いる有機溶剤は、従来の水圧転写法に用いるものと同様なものを用いることができる。
【００５２】
被転写体に転写層を転写後、水圧転写体上に残った支持体フィルムは、水で溶解させるか、洗浄により剥離する。洗浄、溶解方法は、従来の水圧転写方法と同様に、水流、好ましくはウォータージェットで支持体フィルムを溶解、剥離させる。
【００５３】
被転写体は、その表面に硬化性樹脂層や装飾層が十分密着することが好ましく必要に応じて被転写体表面にプライマー層を設ける。プライマー層を形成する樹脂は、プライマー層として慣用の樹脂を特に制限なく用いることができ、ウレタン樹脂、エポキシ樹脂、アクリル樹脂などが挙げられる。また、転写密着性の良好なＡＢＳ樹脂やＳＢＳゴムなどからなる被転写体にはプライマー処理は不要である。被転写体の材質は、必要に応じて防水加工を施すことにより水中に沈めても形状が崩れない防水性があれば、金属、プラスチック、木材、パルプモールド、ガラス等のいずれであっても良く特に限定されない。
【００５４】
本発明の硬化樹脂層を有する水圧転写体は、水圧転写により転写され活性エネルギー線照射により硬化された硬化樹脂層を有する水圧転写体であって、前記硬化樹脂層がシリコーン変性アクリレートを含む硬化性樹脂の硬化物からなる水圧転写体であり、優れた被転写体への転写層の密着性と装飾層の模様再現性を有し、かつＨ以上の鉛筆硬度、優れた耐擦傷性、耐洗剤性および耐熱水性のある硬化樹脂層を有する。さらに、硬化樹脂層がシリコーン変性アクリレートとウレタンアクリレートを含む場合は、得られる水圧転写体は、上記の優れた特性に加えて硬化樹脂層が優れた可撓性も有し、クラックが発生しにくい利点を有する。
【００５５】
本発明が適用できる水圧転写体の具体例としては、テレビ、ビデオ、エアコン、ラジオカセット、携帯電話、冷蔵庫等の家庭電化製品；パーソナルコンピューター、ファックスやプリンター等のＯＡ機器；ファンヒーターやカメラなどの家庭製品のハウジング部分；テーブル、タンス、柱などの家具部材；バスタブ、システムキッチン、扉、窓枠などの建築部材；電卓、電子手帳などの雑貨；自動車内装パネル、自動車やオートバイの外板、ホイールキャップ、スキーキャリヤ、自動車用キャリアバッグなどの車内外装品；ゴルフクラブ、スキー板、スノーボード、ヘルメット、ゴーグルなどのスポーツ用品；広告用立体像、看板、モニュメントなどが挙げられ、曲面を有しかつ意匠性を必要とする水圧転写体に特に有用に用いられ、極めて広い分野で使用可能である。
【００５６】
【実施例】
以下、本発明を実施例により説明する。特に断わりのない限り「部」、「％」は質量基準である。
【００５７】
（合成例１）シリコーン変性アクリレート（ａ−１）
温度計、攪拌器およびコンデンサ−を備えたフラスコに、ジペンタエリスリトール２３４部、信越化学工業株式会社製ＫＦ−６００１（ヒドロキシ基含有ポリジアルキルシロキサン）を３０部、ε−カプロラクトン９１２部を仕込み、１７０℃にて開環反応を行った。次にアクリル酸４３２部を仕込んで、１４０℃で４時間反応を行い、６個のアクリロイル基を有するシリコーン変性アクリレート（ａ−１）を得た。酸価は０．２で数平均分子量は約１，８００であった。
【００５８】
（合成例２）シリコーン変性アクリレート（ａ−２）
温度計、攪拌器およびコンデンサ−を備えたフラスコに、ペンタエリスリトール２８２部と、信越化学工業株式会社製Ｘ−２２−１６２Ｃ（カルボキシ基含有ポリシロキサン）３０部、無水コハク酸１００部を仕込み、１７０℃で５時間脱水縮合を行った後、イプシロンカプロラクトン６８４部を仕込み、１７０℃にて開環反応を５時間行った。次にアクリル酸４３２部を仕込んで、１４０℃で４時間反応を行い、６個のアクリロイル基を有するシリコーン変性アクリレート（ａ−２）を得た。酸価は０．２で数平均分子量は約１，９００であった。
【００５９】
（合成例３）ウレタンアクリレート（ｂ−１の中間体ｂ−１Ｍ）
温度計、攪拌器およびコンデンサ−を備えたフラスコに、イソホロンジイソシアネート２２２部を仕込み、６５℃まで昇温した。次にヒドロキシエチルアクリレ−ト１１６部を２時間かけて滴下反応させた。滴下終了後、７５℃まで昇温させて、５時間反応させ、中間体（ｂ−１Ｍ）を得た。このときの残存ＮＣＯ％は、１２．４％であった。
【００６０】
（合成例４）ウレタンアクリレート（ｂ−１）
温度計、攪拌器およびコンデンサ−を備えたフラスコに、酢酸エチル５０１９部、３−メチル−１，５−ペンタンジオールとアジピン酸のポリエステルジオール（数平均分子量５００、水酸基価２２４．４  ＫＯＨ−ｍｇ／ｇ）３０３７．５部と、３−メチル−１，５−ペンタンジオール６６６．７部を仕込んで、均一に溶解した。これを６５℃まで昇温してから、ジシクロヘキシルメタンジイソシアネート２８１０部を仕込み、６５℃で５時間反応を行った。このときのイソシアネート価は、０．０５％であった。次に、合成例３で得たｂ−１Ｍを１０１４部仕込んで７０℃で８時間反応を行った。ＩＲスペクトルにより、残存するイソシアネート基が存在していないことを確認し、数平均分子量約７２００、不揮発分６０％の２官能のウレタンアクリレート（ｂ−１）の溶液を得た。
【００６１】
（合成例５）ウレタンアクリレート（ｂ−２）
温度計、攪拌器およびコンデンサ−を備えたフラスコに、酢酸エチル４８００部、ジシクロヘキシルメタンジイソシアネート２８８２部を仕込み、６５℃まで昇温した。次にポリ１，６ヘキサンカ−ボネ−トジオール（数平均分子量６００、水酸基価１８７ＫＯＨ−ｍｇ／ｇ）３６００部と、１，６−ヘキサンジオール４７２部を仕込んで、６５℃で５時間反応を行った。このときのイソシアネート価は０．７２％であった。次にヒドロキシエチルアクリレート２３５ｇを仕込み、更に同温度にて３時間反応を行い、ＩＲスペクトルにより、残存するイソシアネート基が存在していないことを確認し、数平均分子量約７２００、不揮発分６１％の２官能のウレタンアクリレート（ｂ−２）の溶液を得た。
【００６２】
（合成例６）ウレタンアクリレート（ｂ−３）
温度計、攪拌器およびコンデンサ−を備えたフラスコに、酢酸エチル５５００部、ジシクロヘキシルメタンジイソシアネート３１４４部を仕込み、６５℃まで昇温した。次に３−メチル−１，５−ペンタンジオールとアジピン酸のポリエステルジオール（数平均分子量１０００、水酸基価１１２．２ＫＯＨ−ｍｇ／ｇ）４０００部と、３−メチル−１，５−ペンタンジオール８２６部を仕込んで、６５℃で５時間反応を行った。このときのイソシアネート価は、０．６３％であった。次にヒドロキシブチルアクリレート２６０部を仕込み、更に同温度にて３時間反応を行い、ＩＲスペクトルにより、残存するイソシアネート基が存在していないことを確認し、数平均分子量約８３００、不揮発分６０％の２官能のウレタンアクリレート（ｂ−３）の溶液を得た。
【００６３】
（合成例７）ウレタンアクリレート（ｃ−１）
温度計、攪拌器およびコンデンサ−を備えたフラスコに、イソホロンジイソシアネート２２２部を仕込み、６５℃まで昇温した。次にヒドロキシエチルアクリレート２３２部を、２時間で滴下し、更に同温度にて３時間反応を行った。ＩＲスペクトルにより、残存するイソシアネート基が存在していないことを確認し、２官能のウレタンアクリレート（ｃ−１）を得た。
【００６４】
（合成例８）ウレタンアクリレート（ｃ−２）
温度計、攪拌器およびコンデンサ−を備えたフラスコに、酢酸エチル９６２部とイソホロンジイソシアネート４４４部を仕込み、６５℃まで昇温した。次に、３−メチル−１，５−ペンタンジオールとアジピン酸のポリエステルジオール（数平均分子量１０００、水酸基価１１２．２ＫＯＨ−ｍｇ／ｇ）１０００部を仕込んで、６５℃で５時間反応を行った。このときのイソシアネート価は３．５０％であった。次にヒドロキシエチルアクリレート２３２部を仕込み、更に同温度にて３時間反応を行い、ＩＲスペクトルにより、残存するイソシアネート基が存在していないことを確認し、数平均分子量約１７００、不揮発分６０％の２官能のウレタンアクリレート（ｃ−２）の溶液を得た。
【００６５】
（合成例９）ウレタンアクリレート（ｃ−３）
ヒドロキシエチルメタクリレート、メチルメタクリレート、エチルアクリレート、ブチルアクリレート及びスチレンをモル比２０：３０：１５：１５：２０で共重合させたアクリルポリオール（ａ）（質量平均分子量２５，０００）８１部に対して、アクリルポリオールの水酸基価に対して１．１倍当量のイソシアネート価のヘキサメチレンジイソシアネートフェノール付加物とヘキサメチレンジイソシアネートの３量体のフェノール付加物との混合物１９部をトルエンと酢酸エチル（１／１）の混合溶媒に溶解して、不揮発分３５％のウレタンアクリレート（ｃ−３）の溶液を得た。
【００６６】
＜水圧転写後の成形品の試験方法＞
実施例及び比較例で得た水圧転写したサンプルを以下の試験で評価した。
【００６７】
（模様再現性）
３次元立体成形物での模様再現性について、模様再現面積率により以下のように目視評価した。
○：模様再現面積率９５％以上  （模様再現性良好）
△：模様再現面積率８０％〜９５％未満（模様再現性やや不良）
×：模様再現面積率８０％未満（模様再現性不良）
【００６８】
（密着性）
下記のプライマー処理済亜鉛メッキ鋼板（平板：１００ｍｍ×１００ｍｍ×０．５ｍｍ）あるいはＡＢＳ樹脂板（平板：１００ｍｍ×１００ｍｍ×３ｍｍ）に水圧転写したサンプルについて、碁盤目テープ法（ＪＩＳ  Ｋ５４００）  に準じてインキ密着性を評価（１０点満点）した。
【００６９】
＜プライマー処理済亜鉛メッキ鋼板＞
大日本インキ化学工業株式会社製ベッコライト５７−２０６−４０（末端に水酸基を有する直鎖状ポリエステル樹脂、数平均分子量１００００）を固形分換算で４５部、チタン白５０部、シクロヘキサノン／イソホローン／キシロール＝３０／５０／２０の混合溶剤２０部を混合し、ビーズミル練肉し、練肉終了後、硬化剤としてキシレンジイソシアネート（ＸＤＩ）を５部、ジブチル錫ジラウレート（ＴＫ−１）を０．５部加えて得られた上塗り塗料をクロメート処理溶融亜鉛メッキ鋼板（メッキ付着量６０ｇ／ｍ２）に乾燥膜厚として４０μｍになるようバーコ一夕一にて塗布し、最高到達板温２３５℃にて焼き付け、プライマー処理済亜鉛メッキ鋼板を得た。
【００７０】
（鉛筆硬度）
ＪＩＳ−Ｋ５４０１「塗膜用鉛筆引き掻き試験機」を用いて塗膜硬度を測定した。芯の長さは３ｍｍ塗膜綿との角度４５度、荷重１ｋｇ、引き掻き速度０．５ｍｍ／分、引き掻き長さ３ｍｍ、使用鉛筆は三菱ユニとした。
【００７１】
（表面光沢）
６０度鏡面光沢度（ＪＩＳ  Ｋ５４００）を測定した。
【００７２】
（耐擦傷性）
密着性試験で用いたプライマー処理済亜鉛メッキ鋼板（平板：１００ｍｍ×１００ｍｍ×０．５ｍｍ）あるいはＡＢＳ樹脂板（平板：１００ｍｍ×１００ｍｍ×３ｍｍ）に水圧転写したサンプルについて、ラビング試験機（荷重８００ｇ）により、乾拭き１００回後の表面光沢保持率を評価した。
【００７３】
（耐洗剤性）
密着性試験で用いたプライマー処理済亜鉛メッキ鋼板（平板：１００ｍｍ×１００ｍｍ×０．５ｍｍ）あるいはＡＢＳ樹脂板（平板：１００ｍｍ×１００ｍｍ×３ｍｍ）に水圧転写したサンプルについて、住居用洗剤原液（花王株式会社、商品名マジックリン）を含ませた脱脂綿を用いてラビング試験（荷重８００ｇ、往復１００回）を実施し、試験後の表面光沢保持率を測定した。
【００７４】
（熱水処理後の密着性）
水圧転写したサンプルを熱水（水温９８℃）中で３０分間加熱処理し、次いで塗膜にカッターで１×１ｍｍの碁盤目を１００個つくり、その部分に粘着テープを貼った後、この粘着テープを急速に剥離し、塗膜の剥離状態を目視により観察して、次に示す３段階にて評価した。
【００７５】
○：剥離が全く認められなかった。
△：全体の１〜３０％が剥離した。
×：全体の３１〜１００％が剥離した。
【００７６】
（熱水処理後の光沢保持率）
水圧転写したサンプルを熱水（水温９８℃）中で３０分間の熱処理し、次いで光沢計で６０度グロスを測定して熱水処理前後での光沢保持率を算出した。
【００７７】
（可撓性）
水圧転写したサンプルの一端を固定し、他端に１ｋｇの荷重を２分間かけて、サンプルを撓ませ、撓みを解除した直後にクラックの発生有無を評価した。
○：クラックが生じない。
△：倍率１０倍のルーペにて確認できるクラックが生じた。
×：目で確認できるクラックが生じた。
【００７８】
（実施例１）
厚さ３５μｍのポリビニルアルコール樹脂フィルムを用い、その表面に下記組成の硬化性樹脂組成物Ｃ１をコンマコーターにより４０ｇ（固形分）／ｍ２の硬化性樹脂層を塗工した後、完全硬化に必要な紫外線照射量の１％以下の紫外線を照射して予備硬化させた。予備硬化させた硬化性樹脂層の上に下記の処方の印刷インキＧ１をグラビア印刷にて４ｇ（固形分）／ｍ２の厚みで柄模様及びベタを３版で印刷し、水圧転写用フィルムＦ１を作成した。
【００７９】
＜硬化性樹脂組成物Ｃ１の組成＞
シリコーン変性アクリレート（ａ−１）：８０部、イルガキュア１８４：１部、酢酸エチル／メチルエチルケトン混合溶剤（混合比１／１）：１９部
【００８０】
＜印刷インキＧ１組成、黒、黄、白＞
ポリウレタン（大日本インキ社製、バーノックＥＺＬ６７６）：２０質量部、顔料（黒、黄、白）：１０質量部、酢酸エチル・トルエン（１／１）：６０質量部、およびワックス等添加剤：１０質量部。
【００８１】
得られた水圧転写用フィルムＡを３０℃の水浴に塗工面が上になるようにして１分間放置後、活性剤（キシレン／メチルイソブチルケトン／３−メチル３−メトキシブチルアセテート／酢酸ブチル＝５０／２５／１５／１０）３５ｇ／ｍ２をフィルム上に散布した。更に１０秒放置後、垂直方向からＡＢＳ製成形物（自動車内装パネル）を押し当て、予備硬化させた硬化性樹脂層を転写した。転写後、成形物を水洗し、９０℃で１５分乾燥した。次にＵＶ照射装置（出力２４０Ｗ／ｃｍ、１１ｍ／分のコンベア速度）に２回サンプルを通すことにより、硬化性樹脂層を完全硬化させ、光沢のある硬化皮膜を有する成形品を得た。
【００８２】
（実施例２）
厚さ３５μｍのポリビニルアルコール樹脂フィルムの表面に下記組成の硬化性樹脂組成物Ｃ２をコンマコーターにより塗工し、４０ｇ（固形分）／ｍ２の硬化性樹脂層を塗工した後、完全硬化に必要な紫外線照射量の１％以下の紫外線を照射して、予備硬化させた。予備硬化させた硬化性樹脂層の上に実施例１と下記の処方の印刷インキＧ２をグラビア印刷にて４ｇ（固形分）／ｍ２の厚みで柄模様及びベタを３版で印刷し、水圧転写用フィルムＦ２を作成した。
【００８３】
＜硬化性樹脂組成物Ｃ２の組成＞
シリコーン変性アクリレート（ａ−１）：２０部、ウレタンアクリレート（ｂ−１）：７０部、イルガキュア１８４：１部、および酢酸エチル／メチルエチルケトン混合溶剤（混合比１／１）：１９部。
シリコーン変性アクリレート／ウレタンアクリレートの比＝（Ａ）／（Ｂ）の比＝２０÷（７０×０．６０）＝０．４８
硬化性樹脂中のシリコーン変性アクリレート含有量（％）＝２０÷［２０＋（７０×０．６０）］×１００＝３２％
【００８４】
＜印刷インキＧ２組成、黒、茶、白＞
ポリウレタン（大日本インキ社製、バーノックＥＺＬ６７６）：２０質量部、顔料（黒、茶、白）：１０質量部、酢酸エチル・トルエン（１／１）：６０質量部、およびワックス等添加剤：１０質量部。
【００８５】
得られた水圧転写用フィルムＦ２を３０℃の水浴に塗工面が上になるようにして１分間放置後、活性剤（キシレン／メチルイソブチルケトン／３−メチル３−メトキシブチルアセテート／酢酸ブチル＝５０／２５／１５／１０）３５ｇ／ｍ２をフィルム上に散布した。更に１０秒放置後、垂直方向からＡＢＳ製成形物（自動車内装パネル）を押し当て、予備硬化させた硬化性樹脂層を転写した。転写後、成形物を水洗し、９０℃で１５分乾燥した。次にＵＶ照射装置（出力２４０Ｗ／ｃｍ、１１ｍ／分のコンベア速度）に２回サンプルを通すことにより、硬化性樹脂層を完全硬化させ、光沢のある硬化皮膜を有する成形品を得た。
【００８６】
（実施例３）
厚さ３５μｍのポリビニルアルコール樹脂フィルムの表面に、下記組成の硬化性樹脂組成物Ｃ３をコンマコーターにより塗工し、４０ｇ（固形分）／ｍ２の硬化性樹脂層を塗工した後、完全硬化に必要な紫外線照射量の１％以下の紫外線を照射して予備硬化させた。予備硬化させた硬化性樹脂層の上に下記の処方の印刷インキＧ３をグラビア印刷にて４ｇ（固形分）／ｍ２の厚みで柄模様及びベタを３版で印刷し、水圧転写用フィルムＦ３を作成した。
【００８７】
＜硬化性樹脂組成物Ｃ３の組成＞
シリコーン変性アクリレート（ａ−２）：２０部、ウレタンアクリレート（ｂ−２）：８２部、１，６−ヘキサンジアクリレート：５部、イルガキュア１８４：１部、および酢酸エチル／メチルエチルケトン混合溶剤（混合比１／１）：１４部。
シリコーン変性アクリレート／ウレタンアクリレートの比＝（Ａ）／（Ｂ）の比＝２０／（８２×０．６１）＝０．４
硬化性樹脂中のシリコーン変性アクリレート含有量（％）＝２０／［２０＋（８２×０．６１）＋５］×１００＝２７％
【００８８】
＜印刷インキＧ３の組成（赤、青）＞
ポリウレタン（荒川化学社製ポリウレタン２５６９）：２０部、顔料（赤、青）：１０部、酢酸エチル・トルエン（１／１）：６０部、ワックス等添加剤：１０部
【００８９】
得られた水圧転写用フィルムＦ３を実施例１と同様に処理して、ＡＢＳ製成形物に硬化性樹脂層を転写し、ＵＶ照射して硬化させ、光沢のある硬化皮膜を有する成形品を得た。
【００９０】
（実施例４）
厚さ３５μｍのポリビニルアルコール樹脂フィルムの表面に下記組成の硬化性樹脂組成物Ｃ４をコンマコーターにより塗工し、４０ｇ（固形分）／ｍ２の硬化性樹脂層を塗工した。予め準備しておいたＰＰフィルム上に実施例１で用いた印刷インキＧ１をグラビア印刷にて４ｇ（固形分）／ｍ２の厚みで柄模様及びベタを３版で印刷したものを、先の塗工フィルムと加熱ラミネート（ロール温度：４０℃）し、気温３０℃、湿度５０％の環境下で９６時間エージングした剥離紙付き水圧転写用フィルムＦ４を作成した。
【００９１】
＜硬化性樹脂組成物Ｃ４の組成＞
シリコーン変性アクリレート（ａ−１）：３１部、ウレタンアクリレート（ｂ−３）：９８部、メタクリル酸アリル：３部、イルガキュア１８４：０．５部、イルガキュア９０７：０．５部、酢酸エチル／メチルエチルケトン混合溶剤（混合比１／１）：１９部、
シリコーン変性アクリレート／ウレタンアクリレートの比＝（Ａ）／（Ｂ）の比＝３１／（９８×０．６０）＝０．５３
硬化性樹脂中のシリコーン変性アクリレート含有量（％）＝３１／［３１＋（９８×０．６０）＋３］×１００＝３３％
【００９２】
実施例１における水圧転写用フィルムＦ１をＰＰフィルムを剥離した水圧転写用フィルムＦ４に変え、また活性剤をキシレン３０ｇ／ｍ２に変えた以外は、実施例１と同様に処理して、ＡＢＳ製成形物に硬化性樹脂層を転写し、ＵＶ照射して硬化させ、光沢のある硬化皮膜を有する成形品を得た。
【００９３】
（実施例５）
厚さ３５μｍのポリビニルアルコール樹脂フィルムの表面に下記組成の硬化性樹脂組成物Ｃ５をコンマコーターにより塗工し、４０ｇ（固形分）／ｍ２の硬化性樹脂層を塗工した。予め準備しておいたＰＰフィルム上に下記の処方の印刷インキＧ５をグラビア印刷にて４ｇ（固形分）／ｍ２の厚みで柄模様及びベタを３版で印刷したものを、先の塗工フィルムと加熱ラミネート（ロール温度：４０℃）し、気温３０℃、湿度５０％の環境下で９６時間エージングした剥離紙付き水圧転写用フィルムＦ５を作成した。
【００９４】
＜硬化性樹脂組成物Ｃ５の組成＞
シリコーン変性アクリレート（ａ−２）：１８部、ウレタンアクリレート（ｂ−３）：９８部、メタクリル酸アリル：３部、イルガキュア１８４：１部、酢酸エチル／メチルエチルケトン混合溶剤（混合比１／１）：１９部
シリコーン変性アクリレート／ウレタンアクリレートの比＝（Ａ）／（Ｂ）の比＝１８／（９８×０．６０）＝０．３１
硬化性樹脂中のシリコーン変性アクリレート含有量（％）＝１８／［１８＋（９８×０．６０）＋３］×１００＝２３％
【００９５】
＜印刷インキＧ５の組成（赤、青）＞
ポリウレタン（荒川化学社製ポリウレタン２５６９）：２０部、顔料（赤、青）：１０部、酢酸エチル・トルエン（１／１）：６０部、およびワックス等添加剤：１０部
【００９６】
得られた剥離紙付き水圧転写用フィルムＦ５からＰＰフィルムを剥離した後、３０℃の水浴に塗工面が上になるようにして１分間放置後、実施例１と同じ活性剤３５ｇ／ｍ２をフィルム上に散布した。更に１０秒放置後、垂直方向からプライマー処理済みの亜鉛メッキ鋼板製成形物（石油ファンヒーターハウジング）を押し当て、転写層を該亜鉛メッキ鋼板製成形物に転写した。転写後、成形物を水洗し、１１０℃で１５分乾燥した。次にＵＶ照射装置（出力２４０Ｗ／ｃｍ、１１ｍ／分のコンベア速度）に２回サンプルを通すことにより、硬化性樹脂層を完全硬化させ、光沢のある柄付き硬化皮膜を有する成形品を得た。
【００９７】
（実施例６）
厚さ３５μｍのポリビニルアルコール樹脂フィルムの表面に下記組成の硬化性樹脂組成物Ｃ６をコンマコーターにより塗工し、４０ｇ（固形分）／ｍ２の硬化性樹脂層を塗工した。予め準備しておいたＰＰフィルム上に実施例３の印刷インキＧ３をグラビア印刷にて４ｇ（固形分）／ｍ２の厚みで柄模様及びベタを３版で印刷したものを、先の塗工フィルムと加熱ラミネート（ロール温度：４０℃）し気温３０℃、湿度５０％の環境下で９６時間エージングした剥離紙付き水圧転写用フィルムＦ６を作成した。
【００９８】
＜硬化性樹脂組成物Ｃ６の組成＞
シリコーン変性アクリレート（ａ−１）：１１部、ウレタンアクリレート（ｂ−２）：９８部、メタクリル酸アリル：３部、イルガキュア１８４：１部、酢酸エチル／メチルエチルケトン混合溶剤（混合比１／１）：１９部
（Ａ）／（Ｂ）の比＝１１／（９８×０．６１）＝０．１８
硬化性樹脂中のシリコーン変性アクリレート含有量（％）＝１１／［１１＋（９８×０．６１）＋３］×１００＝１５％
【００９９】
（実施例７）
厚さ３５μｍのポリビニルアルコール樹脂フィルムの表面に下記組成の硬化性樹脂組成物Ｃ７をコンマコーターにより塗工し、４０ｇ（固形分）／ｍ２の硬化性樹脂層を塗工した。予め準備しておいたＰＰフィルム上に実施例３の印刷インキＧ３をグラビア印刷にて４ｇ（固形分）／ｍ２の厚みで柄模様及びベタを３版で印刷したものを、先の塗工フィルムと加熱ラミネート（ロール温度：４０℃）し、気温３０℃、湿度５０％の環境下で９６時間エージングした剥離紙付き水圧転写用フィルムＦ７を作成した。
【０１００】
＜硬化性樹脂組成物Ｃ７の組成＞
シリコーン変性アクリレート（ａ−２）：１８部、東亞合成株式会社製、ポリエステルアクリレート  Ｍ−７１００：９８部、イルガキュア１８４：１部、酢酸エチル／メチルエチルケトン混合溶剤（混合比１／１）：１９部
硬化性樹脂中のシリコーン変性アクリレート含有量（％）＝１８／（１８＋９８）×１００＝１６％
【０１０１】
実施例１における水圧転写用フィルムＦ１を、ＰＰフィルムを剥離した水圧転写用フィルムＦ７に変え、また活性剤をキシレン３０ｇ／ｍ２に変えた以外は、実施例１と同様に処理して、ＡＢＳ製成形物に硬化性樹脂層を転写し、ＵＶ照射して硬化させ、光沢のある硬化皮膜を有する成形品を得た。
【０１０２】
（実施例８）
厚さ３５μｍのポリビニルアルコール樹脂フィルムの表面に下記組成の硬化性樹脂組成物Ｃ７をコンマコーターにより塗工し、４０ｇ（固形分）／ｍ２の硬化性樹脂層を塗工した。予め準備しておいたＰＰフィルム上に実施例３の印刷インキＧ３をグラビア印刷にて４ｇ（固形分）／ｍ２の厚みで柄模様及びベタを３版で印刷したものを、先の塗工フィルムと加熱ラミネート（ロール温度：４０℃）し、気温３０℃、湿度５０％の環境下で９６時間エージングした剥離紙付き水圧転写用フィルムＦ８を作成した。
【０１０３】
＜硬化性樹脂組成物Ｃ８の組成＞
シリコーン変性アクリレート（ａ−２）：８８部、東亞合成株式会社製、ポリエステルアクリレート  Ｍ−７１００：１８部、イルガキュア１８４：１部、酢酸エチル／メチルエチルケトン混合溶剤（混合比１／１）：１９部
硬化性樹脂中のシリコーン変性アクリレート含有量（％）＝８８／（８８＋１８）×１００＝８３％
【０１０４】
実施例１における水圧転写用フィルムＦ１をＰＰフィルムを剥離した水圧転写用フィルムＦ８に変え、また活性剤をキシレン３０ｇ／ｍ２に変えた以外は、実施例１と同様に処理して、ＡＢＳ製成形物に硬化性樹脂層を転写し、ＵＶ照射して硬化させ、光沢のある硬化皮膜を有する成形品を得た。
【０１０５】
（比較例１）
実施例１における硬化性樹脂組成物Ｃ１を下記の硬化性樹脂組成物Ｃ９に変更した以外は、実施例１と同様にして、硬化性樹脂層を塗工した後、完全硬化に必要な紫外線照射量の１％以下の紫外線を照射して予備硬化させた。予備硬化させた硬化性樹脂層の上に実施例１と同様に印刷インキＧ１を印刷し、水圧転写用フィルムＦ９を作成した。
【０１０６】
＜硬化性樹脂組成物Ｃ９の組成＞
ウレタンアクリレート（ｃ−２）：８０部、イルガキュア１８４：１部、酢酸エチル／メチルエチルケトン混合溶剤（混合比１／１）：１９部
【０１０７】
実施例１における水圧転写用フィルムＦ１を水圧転写用フィルムＦ９に変えた以外は実施例１と同様に処理して成形品を得た。
【０１０８】
（比較例２）
厚さ３５μｍのポリビニルアルコール樹脂フィルムの表面に下記組成の硬化性樹脂組成物Ｃ１０をコンマコーターにより塗工し、２９ｇ（固形分）／ｍ２の硬化性樹脂層を塗工した後、完全硬化に必要な紫外線照射量の１％以下の紫外線を照射して予備硬化させた。予備硬化させた硬化性樹脂層の上に実施例１で用いた印刷インキＣ１をグラビア印刷にて４ｇ（固形分）／ｍ２の厚みで柄模様及びベタを３版で印刷し、水圧転写用フィルムＦ１０を作成した。
【０１０９】
＜硬化性樹脂組成物Ｃ１０の組成＞
ウレタンアクリレート（ｃ−３）：８０部、イルガキュア１８４：１部、酢酸エチル／メチルエチルケトン混合溶剤（混合比１／１）：１９部
【０１１０】
実施例１における水圧転写用フィルムＦ１を予備硬化させた水圧転写用フィルムＦ１０に、また活性剤をキシレン３０ｇ／ｍ２に変えた以外は、実施例１と同様に処理して、プライマー処理済みの亜鉛メッキ鋼板製成形物に硬化性樹脂層を転写し、ＵＶ照射して硬化させて、成形品を得た。
【０１１１】
（比較例３）
厚さ３５μｍのポリビニルアルコール樹脂フィルムの表面に下記組成の硬化性樹脂組成物Ｃ１１をコンマコーターにより塗工し、４０ｇ（固形分）／ｍ２の硬化性樹脂層を塗工した。予め準備しておいたＰＰフィルム上に実施例３の印刷インキＧ３をグラビア印刷にて４ｇ（固形分）／ｍ２の厚みで柄模様及びベタを３版で印刷したものを、先の塗工フィルムと加熱ラミネート（ロール温度：４０℃）し、気温３０℃、湿度５０％の環境下で９６時間エージングした剥離紙付き水圧転写用フィルムＦ１１を作成した。
【０１１２】
＜硬化性樹脂組成物Ｃ１１の組成＞
東亞合成株式会社製、ポリエステルアクリレート  Ｍ−７１００：４０部、イルガキュア１８４：１部、および酢酸エチル／メチルエチルケトン混合溶剤（混合比１／１）：５９部。
【０１１３】
実施例１における水圧転写用フィルムＦ１を、ＰＰフィルムを剥離した水圧転写用フィルムＦ１１に変え、また活性剤をキシレン３０ｇ／ｍ２に変えた以外は、実施例１と同様に処理して、ＡＢＳ製成形物に硬化性樹脂層を転写し、ＵＶ照射して硬化させ、光沢のある硬化皮膜を有する成形品を得た。
【０１１４】
【表１】
2004160932.tif 000002
【０１１５】
【表２】
2004160932.tif 000003
【０１１６】
【表３】
2004160932.tif 000004
【０１１７】
ウレタンアクリレートのみからなる硬化性樹脂層を有する水圧転写用フィルムを用いて作成した比較例１と２の水圧転写体は可撓性は優れるものの、鉛筆硬度、耐擦傷性、耐洗剤性および耐熱水性などの表面特性に劣る。また、ポリエステルアクリレートからなる硬化性樹脂層を有する比較例３も耐擦傷性や耐洗剤性などの表面特性が十分でなかった。
【０１１８】
これに対して、実施例１〜８に示すように、シリコーン変性アクリレートを含む硬化性樹脂層を有する本発明の水圧転写用フィルムを用いて製造した水圧転写体の硬化樹脂層は優れた模様再現性や密着性に加え、２Ｈ以上の鉛筆硬度、耐擦傷性、耐洗剤性および耐熱水性を有する。また、中でも硬化性樹脂層にシリコーン変性アクリレートとウレタンアクリレートを含む実施例２〜６の水圧転写体の硬化樹脂層は、前記の２Ｈ以上の鉛筆硬度、耐擦傷性、耐洗剤性および耐熱水性に加えて優れた可撓性を有する。
【０１１９】
【発明の効果】
本発明の水圧転写用フィルムの硬化性樹脂層はシリコーン変性アクリレートを含むため、その硬化性樹脂層は、被転写体に水圧転写された後に活性エネルギー線の照射により硬化して優れた硬度、耐擦傷性および耐洗剤性を有する硬化樹脂層を形成できる。
本発明の水圧転写用フィルムの硬化性樹脂層は、シリコーン変性アクリレートとウレタンアクリレートを含むため、優れた硬度、耐擦傷性および耐洗剤性に加えて優れた可撓性を有する硬化樹脂層を形成できる。
本発明の水圧転写体は、上記の水圧転写用フィルムを用いて製造されるものであるため、被転写体の表面に優れた硬度、耐擦傷性、耐洗剤性及び可撓性を有する硬化樹脂層を有する。従って、本発明の水圧転写体は家電製品など硬度、耐擦傷性、耐洗剤性等の諸性質が要求される製品の材料として利用することができる。